(57)【要約】【課題】スカンジウムを含有する酸性溶液から鉄を効果的にかつ経済的にも効率的に除去し、ロスを低減しながら高純度なスカンジウムを回収する方法を提供する。【解決手段】本発明は、スカンジウム含有酸性溶液にアルカリ溶液を添加することで酸性溶液に含まれる鉄を水酸化物として分離する脱鉄工程と、脱鉄後液を中和して水酸化スカンジウムを得る中和工程と、を含むスカンジウム回収方法である。スカンジウム含有酸性溶液は、ニッケル酸化鉱石を硫酸浸出して得られた浸出液に硫化水素ガスを添加して硫化処理を施し、ニッケル硫化物と硫化後液とを生成させる湿式製錬により回収されるその硫化後液であり、脱鉄工程では、硫化後液に添加するアルカリ溶液としてｐＨを１３．０〜１４．０に調整したものを用い、そのアルカリ溶液の一部又は全部として、湿式製錬における硫化処理後に残留した硫化水素ガスをアルカリ溶液に吸収させて除害した除害排液を用いる。【選択図】図１
2019143196.tif 000002
【特許請求の範囲】
【請求項１】
スカンジウムを含有する酸性溶液にアルカリ溶液を添加することによって該酸性溶液に含まれる鉄を水酸化物として分離する脱鉄工程と、脱鉄後液に対して中和処理を施して水酸化スカンジウムを得る中和工程と、を含むスカンジウムの回収方法であって、
前記スカンジウムを含有する酸性溶液は、ニッケル酸化鉱石を硫酸浸出して得られた浸出液に硫化水素ガスを添加して硫化処理を施し、ニッケルを含む硫化物と硫化後液とを生成させる湿式製錬により回収される該硫化後液であり、
前記脱鉄工程では、前記硫化後液に添加するアルカリ溶液としてｐＨを１３．０以上１４．０以下の範囲に調整したものを用い、該アルカリ溶液の少なくとも一部として、前記湿式製錬における硫化処理後に残留した硫化水素ガスをアルカリ溶液に吸収させて除害した除害排液を用いる
スカンジウムの回収方法。
【請求項２】
前記アルカリ溶液は、水酸化ナトリウム溶液である
請求項１に記載のスカンジウムの回収方法。
【請求項３】
前記スカンジウムを含有する酸性溶液は、前記硫化後液に対してイオン交換樹脂を用いたイオン交換処理を施すことによって得られるスカンジウム溶離液である
請求項１又は２に記載のスカンジウムの回収方法。
【発明の詳細な説明】
【技術分野】
【０００１】
本発明は、スカンジウムの回収方法に関する。
【背景技術】
【０００２】
低品位ニッケル酸化鉱石からニッケルやコバルト等の有価物を効率よく回収する方法として、例えば、高圧酸浸出（Ｈｉｇｈ  Ｐｒｅｓｓｕｒｅ  Ａｃｉｄ  Ｌｅａｃｈ：ＨＰＡＬ）プロセスと呼ばれる方法がある。
【０００３】
ＨＰＡＬプロセスでは、ニッケル酸化鉱石と硫酸とを混合しスラリー化してオートクレーブ等の耐圧反応容器に入れ、２２０℃〜２８０℃程度の高温度下で撹拌し、ニッケル酸化鉱石に含有されたニッケルやコバルト等の有価物を硫酸溶液中に浸出して浸出スラリーを生成させる（浸出工程）。次いで、得られた浸出スラリーを固液分離しながら洗浄し、さらに炭酸カルシウム等の中和剤を添加してｐＨを４程度に調整して鉄等の不純物の多くを分離し、ニッケルやコバルトを含有する浸出液を得る（固液分離工程）。
【０００４】
さらに、得られた浸出液に硫化剤を添加して硫化処理を施すことで、ニッケルやコバルト等の有価物を硫化物として沈殿させ、硫化後液と分離して回収する（硫化工程）。
【０００５】
このようなＨＰＡＬ法による湿式製錬方法に関しては、浸出工程や固液分離工程における処理の簡素化や、得られた浸出液に対して中和処理を施す中和工程での中和剤消費量及び澱物量の削減、さらに効率的な水の繰り返し使用等を目的とする技術が種々提案されており、プロセス全体として簡素でかつ高効率な処理を行うことが可能な方法が研究されている。
【０００６】
上述したように、ＨＰＡＬ法による湿式製錬方法では、ニッケル酸化鉱石に対して浸出処理を施して得られた硫酸酸性溶液（浸出液）からニッケル及びコバルトを回収するために、消石灰や石灰石等のアルカリを添加してｐＨを調整することで不純物の大部分を分離している（中和工程）。次いで、中和処理後の溶液（中和後液）に硫化水素ガス等の硫化剤を添加してニッケルやコバルトの硫化物を析出させて、ニッケル及びコバルトを回収する操業が行われている（硫化工程）。そして、硫化工程後に硫化物が分離回収された後の硫化後液に対しては、中和剤を添加して中和処理（最終中和処理）を施し、マンガン等の不純物を分離して中和後排水として放流している。
【０００７】
ところが、硫化後液中には、硫化処理に用いた硫化水素ガスのような硫化剤が残留することがあり、放流するにあたっては溶液中から硫化水素を除去することが必要になる。硫化後液（硫酸溶液）中に溶存する硫化水素を除去する具体的な方法としては、例えば、エアレーションにより曝気する方法、減圧により曝気する方法、過酸化水素等の酸化剤により硫化水素を酸化し硫酸塩を得て固定化する方法、さらには水溶液の酸濃度を上昇させて硫化水素の溶解度を低下させる方法等が挙げられる。
【０００８】
これらの多くの処理方法では、硫化水素の溶解度を低減させるようにしているため、処理槽中に硫化水素ガスが発生する。そのため、処理においては、硫化水素ガスを除害する必要がある。硫化水素ガスを除害する方法としては、例えば、水酸化ナトリウム（苛性ソーダ）等のアルカリ溶液を吸収液とする排ガス処理設備（スクラバー）にて処理する方法が一般的であり、除害後のアルカリ排液は別途処理する必要がある。なお、そのアルカリ排液は、例えば、硫化後液に対する最終中和処理にて用いる中和剤である消石灰や石灰石等のアルカリの代替として使用されている。
【０００９】
ところで、ニッケル酸化鉱石には、ニッケルやコバルト等の有価物の他に、微量のスカンジウムが含有される場合があることも知られている。スカンジウムは、極めて有価な金属であるにもかかわらず、少量しか産出されないため、ニッケル酸化鉱石からスカンジウムを回収する技術の確立が望まれている。
【００１０】
例えば、特許文献１には、ニッケル酸化鉱石から高品位のスカンジウムを回収する方法が提案されている。具体的には、ニッケル酸化鉱石の湿式製錬方法における硫化工程にて生成した硫化後液（スカンジウムを含有する酸性溶液）を、キレート樹脂を用いたイオン交換処理に付してスカンジウムを濃縮させたスカンジウム溶離液を得て、そのスカンジウム溶離液に対して溶媒抽出処理を施し、抽出剤を逆抽出することによって逆抽出物を得て、得られた逆抽出物を焼成することでスカンジウムを酸化スカンジウムの形態で回収する、という方法である。また、特許文献１には、イオン交換処理後のスカンジウム溶離液から澱物を生成させ、その澱物を酸溶解することでスカンジウムを濃縮する工程や、溶媒抽出処理の後に得られた逆抽出物を塩酸で溶解し、さらにシュウ酸を加えてシュウ酸スカンジウムを得るシュウ酸化工程を設けることがさらに好ましいとされている。
【００１１】
また、特許文献２においても、高純度なスカンジウムを簡便に且つ効率よく回収することができるスカンジウムの回収方法が提案されている。具体的には、スカンジウムを含有する溶液をイオン交換樹脂に通液し、次いでそのイオン交換樹脂から溶離した溶離液を溶媒抽出に付して抽残液と抽出後抽出剤とに分離し、次いで抽残液に対してシュウ酸塩化処理を施しシュウ酸スカンジウムの沈殿物を得て、その沈殿物を焙焼することによって酸化スカンジウムを得る回収方法において、溶媒抽出の抽出剤にアミン系抽出剤を用いることを特徴とする技術が開示されている。
【００１２】
また、特許文献３には、高品位のスカンジウムを効率よく回収する方法として、スカンジウムを含有する硫酸溶液に硫酸ナトリウムを添加し、スカンジウム硫酸複塩の沈殿を回収した後、この沈殿物に純水を添加して溶解させ、得られた溶解液に中和剤を添加して水酸化スカンジウムを回収し、得られた水酸化スカンジウムに酸を添加し、その水酸化スカンジウムを再溶解（精製）してスカンジウム溶解液を得る方法が開示されている。
【００１３】
しかしながら、これらの方法を用いた場合、中和剤のコストがかかり、経済的な観点で効率的にスカンジウムを回収することが難しいという問題がある。また、中和処理時に局部的な反応が生じて、沈殿させたくないスカンジウムが鉄等の不純物と共沈し、その結果として回収ロスが増加する等、好ましくない結果をもたらすこともある。
【００１４】
中和処理において中和剤として用いられるアルカリとしては、一般的には、苛性ソーダ（水酸化ナトリウム）や、消石灰、石灰石等が挙げられる。その中でも、水酸化ナトリウムは、消石灰や石灰石等の固体あるいは固体が懸濁したスラリーでなく、溶液として取り扱うことができるため、制御が容易であるという特徴がある。
【００１５】
ところが、水酸化ナトリウムの使用コストは、消石灰のコストに比べて数倍、石灰石のコストに比べると数十倍もかかる等、非常に高価なものであり、水酸化ナトリウムの使用量はできるだけ抑制することが望まれている。
【００１６】
さらに、中和剤として、消石灰や石灰石はもちろんのこと、水酸化ナトリウムを使用した場合でも、濃厚な状態で溶液中に添加すると、溶液が一時的かつ局部的に高いｐＨ状態になりやすいため、生成した水酸化鉄と共にスカンジウムが共沈してしまう問題がある。このようなスカンジウムの共沈を抑制するために、添加するアルカリの濃度を低下させてしまうと、使用量が増加し、排水処理量も増加する等、設備規模が拡大する等の別の問題が生じる。
【００１７】
このように、スカンジウムの回収方法において、鉄等の不純物を中和してスカンジウムと分離するにあたり、スカンジウムと鉄とを低コストで効率的にかつ効果的に分離する方法は見出されない。
【先行技術文献】
【特許文献】
【００１８】
【特許文献１】特開２０１５−１６３７２９号公報
【特許文献２】特開２０１６−１０８６６４号公報
【特許文献３】特開２０１６−１８０１５１号公報
【発明の概要】
【発明が解決しようとする課題】
【００１９】
本発明は、このような実情に鑑みて提案されたものであり、スカンジウムを含有する酸性溶液から不純物の鉄を効果的に、かつ経済的にも効率的に除去して、ロスを低減しながら高純度なスカンジウムを回収することができる方法を提供することを目的とする。
【課題を解決するための手段】
【００２０】
本発明者は、上述した課題を解決するために鋭意検討を重ねた。その結果、スカンジウムを含有する酸性溶液として硫化後液を用い、その硫化後液に対してイオン交換処理を経て得られるスカンジウム溶離液に対してアルカリ溶液を添加して鉄を除去する脱鉄工程において、ニッケル酸化鉱石の湿式製錬プロセスにて生じた硫化水素ガスに対する除害処理を経て排出される除害排液を、スカンジウム溶離液に添加するアルカリ溶液として用いることで、低コストで効率的にかつ効果的に鉄を除去してスカンジウムを分離できることを見出いし、本発明を完成するに至った。
【００２１】
（１）本発明の第１の発明は、スカンジウムを含有する酸性溶液にアルカリ溶液を添加することによって該酸性溶液に含まれる鉄を水酸化物として分離する脱鉄工程と、脱鉄後液に対して中和処理を施して水酸化スカンジウムを得る中和工程と、を含むスカンジウムの回収方法であって、前記スカンジウムを含有する酸性溶液は、ニッケル酸化鉱石を硫酸浸出して得られた浸出液に硫化水素ガスを添加して硫化処理を施し、ニッケルを含む硫化物と硫化後液とを生成させる湿式製錬により回収される該硫化後液であり、前記脱鉄工程では、前記硫化後液に添加するアルカリ溶液としてｐＨを１３．０以上１４．０以下の範囲に調整したものを用い、該アルカリ溶液の少なくとも一部として、前記湿式製錬における硫化処理後に残留した硫化水素ガスをアルカリ溶液に吸収させて除害した除害排液を用いる、スカンジウムの回収方法である。
【００２２】
（２）本発明の第２の発明は、第１の発明において、前記アルカリ溶液は、水酸化ナトリウム溶液である、スカンジウムの回収方法である。
【００２３】
（３）本発明の第３の発明は、第１又は第２の発明において、前記スカンジウムを含有する酸性溶液は、前記硫化後液に対してイオン交換樹脂を用いたイオン交換処理を施すことによって得られるスカンジウム溶離液である、スカンジウムの回収方法である。
【発明の効果】
【００２４】
本発明に係るスカンジウムの回収方法によれば、スカンジウムを含有する酸性溶液から不純物の鉄を効果的に、かつ経済的にも効率的に除去して、ロスを低減しながら高純度なスカンジウムを回収することができる。
【図面の簡単な説明】
【００２５】
【図１】スカンジウムの回収方法の一例を示す工程図である。
【発明を実施するための形態】
【００２６】
以下、本発明の具体的な実施形態（以下、「本実施の形態」という）について詳細に説明するが、本発明は以下の実施形態に何ら限定されるものではなく、本発明の要旨を変更しない範囲内において、適宜変更を加えて実施することができる。なお、本明細書にて、「Ｘ〜Ｙ」（Ｘ、Ｙは任意の数値）との表記は、「Ｘ以上Ｙ以下」の意味である。
【００２７】
≪１．概要≫
本実施の形態に係るスカンジウムの回収方法は、スカンジウムを含有する酸性溶液から、溶液中の不純物を除去してスカンジウムを濃縮させる処理を経て、高純度なスカンジウムを回収する方法である。具体的に、このスカンジウムの回収方法は、スカンジウムを含有する酸性溶液（以下、単に「スカンジウム含有溶液」ともいう）にアルカリ溶液を添加することでスカンジウム溶離液に含まれる鉄を水酸化物として分離する脱鉄工程と、脱鉄後液に対して中和処理を施して水酸化スカンジウムを得る中和工程と、を含む方法である。
【００２８】
このスカンジウムの回収方法では、スカンジウムを含有する酸性溶液として、ニッケル酸化鉱石を硫酸浸出して得られた浸出液に硫化水素ガスを添加して硫化処理を施し、ニッケルを含む硫化物と硫化後液とを生成させる湿式製錬（ニッケル酸化鉱石の湿式製錬）により回収される硫化後液を用いる。また、好ましくは、ニッケル酸化鉱石の湿式製錬により得られた硫化後液に対してキレート樹脂をイオン交換樹脂として用いたイオン交換処理を施すことによって得られるスカンジウム溶離液を用いることができる。
【００２９】
そして、このスカンジウムの回収方法において、脱鉄工程では、スカンジウム含有溶液から鉄を除去するために添加するアルカリ溶液の少なくとも一部又は全部として、ニッケル酸化鉱石の湿式製錬における硫化処理後に残留した硫化水素ガスをアルカリ溶液に吸収させて除害した除害排液を用いることを特徴としている。
【００３０】
また、その脱鉄処理に使用するアルカリ溶液としては、ｐＨを１３．０以上１４．０以下の範囲に調整したものを用いる。
【００３１】
従来、脱鉄工程における中和処理（脱鉄のための中和処理）において、スカンジウム含有溶液に添加するアルカリ溶液としては、水酸化ナトリウム等が用いられていた。しかしながら、水酸化ナトリウム溶液は高価な薬剤であり、新規の水酸化ナトリウムを用いると処理コストの上昇をもたらすことになっていた。
【００３２】
これに対して、本実施の形態に係るスカンジウムの回収方法において使用するアルカリ溶液の少なくとも一部は、湿式製錬における硫化処理後に残留した硫化水素ガスを除害する処理にて生じた除害排液であり、硫化水素をアルカリ溶液に吸収させて生じたアルカリ溶液からなる排液である。アルカリ溶液としては、水酸化ナトリウムが挙げられる。
【００３３】
このような除害排液は、上述したように硫化水素ガスの除害処理にあたって添加した水酸化ナトリウム溶液に基づくアルカリ溶液である。したがって、脱鉄処理のためのアルカリ溶液として、十分に溶液（スカンジウムを含有する酸性溶液）のｐＨを適切な範囲に制御することができる。また一方で、従来の処理のように、新規な水酸化ナトリウム溶液を脱鉄処理のためのアルカリ溶液として使用する場合に比べ、除害排液をいわゆる再利用していることから、薬剤コストを低減することができ、経済的にも効率的な処理を実行することができる。
【００３４】
また、除害排液を一部又は全部とするアルカリ溶液として、その溶液のｐＨを１３．０以上１４．０以下の範囲に調整したものを用いるようにしていることから、脱鉄処理による鉄除去率を効果的に高めることができる。
【００３５】
しかも、硫化水素ガスを除害する処理にて生じた除害排液であって、ｐＨを１３．０以上１４．０以下の範囲に調整したものを用いることで、スカンジウムを含有する酸性溶液に添加したとき、溶液中で局所的にｐＨが高くなるといった事態を抑えることができ、脱鉄処理において鉄と共にスカンジウムが沈殿化（共沈）することを防ぐことができる。これにより、スカンジウムの回収方法において、スカンジウムの回収ロスを低減できる。
【００３６】
≪２．スカンジウムの回収方法における各工程について≫
図１は、本実施の形態に係るスカンジウムの回収方法の一例を示す工程図である。このスカンジウムの回収方法は、ニッケル酸化鉱石の湿式製錬プロセス（湿式製錬処理）により得られた硫化後液（スカンジウムを含有する酸性溶液）から、スカンジウムとその他の不純物とを分離し、高純度のスカンジウムを経済的にも効率性高く回収するものである。
【００３７】
具体的に、スカンジウムの回収方法は、ニッケル酸化鉱石の湿式製錬工程Ｓ１と、湿式製錬工程Ｓ１から得られたスカンジウム含有溶液である硫化後液に対してイオン交換処理を施すイオン交換処理工程Ｓ２と、スカンジウム溶離液に対してアルカリ溶液を添加して脱鉄処理を施す脱鉄工程Ｓ３と、脱鉄後液に対して中和処理を施して水酸化スカンジウムを得た後に酸に溶解してスカンジウム溶解液を得る中和工程Ｓ４と、スカンジウム溶解液に溶媒抽出処理を施す溶媒抽出工程Ｓ５と、得られた抽残液からスカンジウムを酸化スカンジウムの形態として回収するスカンジウム回収工程Ｓ６と、を有する。
【００３８】
このように、本実施の形態に係るスカンジウムの回収方法は、スカンジウム回収の原料となる溶液を得るためのニッケル酸化鉱石の湿式製錬処理のプロセス（湿式製錬工程Ｓ１）と、その原料溶液から不純物を除去して高純度なスカンジウムを回収するスカンジウム回収処理のプロセス（イオン交換処理工程Ｓ２〜スカンジウム回収工程Ｓ６）と、に大きく分けることができる。
【００３９】
ここで、詳しくは後述するが、ニッケル酸化鉱石の湿式製錬処理のプロセスでは、脱亜鉛工程Ｓ１４やニッケル回収工程Ｓ１５において硫化水素ガスを用いた硫化処理が行われ、その硫化処理後に残留した硫化水素ガスは、除害処理工程Ｓ１６における処理により無害化される。除害処理工程Ｓ１６における処理では、水酸化ナトリウム溶液を用い、残留した硫化水素ガスを水酸化ナトリウム溶液に吸収させることによって除害している。したがって、除害処理工程Ｓ１６を経て得られる排液、すなわち除害排液は、硫化水素ナトリウムが吸収された水酸化ナトリウム溶液に基づくアルカリ性の溶液となっている。
【００４０】
＜２−１．ニッケル酸化鉱石の湿式製錬処理のプロセス＞
（１）湿式製錬工程
ニッケル酸化鉱石の湿式製錬工程Ｓ１は、図１に示すように、ニッケル酸化鉱石を高温高圧下で硫酸浸出して浸出スラリーを得る浸出工程Ｓ１１と、浸出スラリーを固液分離して浸出液と浸出残渣とを得る固液分離工程Ｓ１２と、浸出液に中和剤を添加して不純物を含む中和澱物と中和後液とを得る中和工程Ｓ１３と、中和後液に硫化水素ガスを添加して亜鉛を硫化物として除去する脱亜鉛工程Ｓ１４と、脱亜鉛処理後の溶液に硫化水素が宇を添加してニッケルの硫化物と硫化後液とを得るニッケル回収工程Ｓ１５と、を有する。
【００４１】
また、ニッケル酸化鉱石の湿式製錬工程Ｓ１では、脱亜鉛工程Ｓ１４やニッケル回収工程Ｓ１５における硫化処理後に残留した硫化水素ガスを、アルカリ溶液（水酸化ナトリウム溶液）に吸収させて除害する除害処理工程Ｓ１６を有する。
【００４２】
［浸出工程］
浸出工程Ｓ１１は、例えば高温加圧容器（オートクレーブ）等を用いて、ニッケル酸化鉱石のスラリーに硫酸を添加して２４０℃〜２６０℃の温度下で撹拌処理を施し、浸出液と浸出残渣とからなる浸出スラリーを形成する工程である。なお、浸出工程Ｓ１１における処理は、従来知られているＨＰＡＬプロセスに従って行えばよい。
【００４３】
ニッケル酸化鉱石としては、主としてリモナイト鉱及びサプロライト鉱等のいわゆるラテライト鉱が挙げられる。ラテライト鉱のニッケル含有量は、通常、０．８重量％〜２．５重量％であり、水酸化物又はケイ苦土（ケイ酸マグネシウム）鉱物として含有される。また、これらのニッケル酸化鉱石には、スカンジウムが含まれている。
【００４４】
［固液分離工程］
固液分離工程Ｓ１２は、浸出工程Ｓ１１にて得られた浸出スラリーを洗浄しながら、ニッケルやコバルト、スカンジウム等を含む浸出液と、ヘマタイトである浸出残渣とに固液分離する工程である。
【００４５】
固液分離処理では、例えば、浸出スラリーを洗浄液と混合した後、凝集剤供給設備等から供給される凝集剤を用い、シックナー等の固液分離設備を利用して行うことができる。
【００４６】
［中和工程］
中和工程Ｓ１３は、分離して得られた浸出液に中和剤を添加してｐＨ調整し、不純物元素を含む中和澱物と中和後液とを得る工程である。中和工程Ｓ１３における中和処理により、ニッケルやコバルト、スカンジウム等の有価金属は中和後液に含まれるようになり、鉄、アルミニウムをはじめとした不純物の大部分が中和澱物となる。
【００４７】
中和剤としては、従来公知のもの使用することができ、例えば、炭酸カルシウム、消石灰、水酸化ナトリウム等が挙げられる。
【００４８】
［脱亜鉛工程］
脱亜鉛工程Ｓ１４は、中和工程Ｓ１３を経て得られた中和後液に硫化剤である硫化水素ガスを添加することによって、中和後液中に含まれる亜鉛を硫化物の形態として分離除去する工程である。このように、中和後液に対する硫化処理により生成した亜鉛硫化物を分離除去することで、ニッケル及びコバルトを含むニッケル回収用母液を得る。
【００４９】
具体的に、脱亜鉛工程Ｓ１４では、例えば、加圧された容器内にニッケル及びコバルトと共に亜鉛を含む中和後液を導入し、気相中へ硫化水素ガスを吹き込むことによって、亜鉛をニッケル及びコバルトに対して選択的に硫化し、亜鉛硫化物とニッケル回収用母液とを生成する。そして、硫化反応後に得られたスラリーを固液分離することで、亜鉛を分離したニッケル回収用母液を得ることができる。
【００５０】
なお、次工程のニッケル回収工程Ｓ１５においても、硫化水素ガスを添加して硫化反応を生じさせることによってニッケル及びコバルトの混合硫化物を生成させるが、そのニッケル等の硫化処理に先立って行う脱亜鉛処理では、硫化反応の条件として、ニッケルに対する硫化反応条件よりも緩和させた条件で行う。
【００５１】
［ニッケル回収工程］
ニッケル回収工程Ｓ１５は、脱亜鉛工程Ｓ１４を経て得られたニッケル回収用母液を硫化反応始液として、その硫化反応始液に対して硫化剤である硫化水素ガスを吹き込むことにより硫化反応を生じさせ、不純物成分の少ないニッケル及びコバルトの硫化物（便宜的に単に「ニッケル硫化物」ともいう）と、ニッケルの濃度を低い水準で安定させた貧液（硫化後液）とを生成させる工程である。なお、ニッケル回収用母液は、ニッケル及びコバルトを含む硫酸水溶液である。
【００５２】
ニッケル回収工程Ｓ１５における硫化処理は、硫化反応槽等を用いて行うことができ、硫化反応槽に導入した硫化反応始液に対して、その反応槽内の気相部分に硫化水素ガスを吹き込み、溶液中に硫化水素ガスを溶解させることで硫化反応を生じさせる。この硫化処理により、硫化反応始液中に含まれるニッケルを硫化物として固定化して回収する。
【００５３】
なお、硫化処理後においては、得られたニッケル硫化物を含むスラリーをシックナー等の沈降分離装置に装入して沈降分離処理を施し、その硫化物のみをシックナーの底部より分離回収する。一方で、水溶液成分は、シックナーの上部からオーバーフローさせて硫化後液として回収する。
【００５４】
（２）湿式製錬工程における硫化水素ガスの除害処理（除害処理工程）
ここで、上述した脱亜鉛工程Ｓ１４やニッケル回収工程Ｓ１５における硫化処理で使用した硫化水素ガスのうち、反応後のプロセス液中に含まれることになる未反応の硫化水素ガスについては、除害処理工程Ｓ１６にて除害（無害化）される。具体的には、その未反応の硫化水素ガスは、除害設備における除害塔（スクラバー）に移送されて、アルカリ溶液（水酸化ナトリウム溶液）を用いた無害化処理が行われる。
【００５５】
脱亜鉛工程Ｓ１４やニッケル回収工程Ｓ１５における硫化処理では、ニッケルの回収率を向上させる観点から、硫化水素ガスの吹き込み量を徐々に増加させることによって、反応槽の硫化水素ガス分圧を上昇させることが有効となる。硫化水素ガス分圧を増加させることで、プロセス液中に溶存するガス量が増加し、例えば下記に示す反応を右方向に進行させることができる。また、各工程での処理の増強を行い、処理するプロセス液の流量を増加させることによって、生産量を増加させることも可能となる。
Ｈ２Ｓ＋Ｎｉ２→ＮｉＳ＋２Ｈ＋
【００５６】
ところが、硫化処理に供するプロセス液の流量が増加すると、単位流量あたりの液中の硫化水素ガスの溶存量は変わらないものの、流量に比例してトータルの液中に溶存する未反応の硫化水素ガス量が増加する。このため、除害処理に供される硫化水素ガスの量が上昇することになる。
【００５７】
そこで、除害処理工程Ｓ１６における除害処理では、反応液中に残留した未反応の硫化水素ガスを除害して排出するようにしている。残留した硫化水素ガスを除害するにあたっては、例えば、反応液中の酸濃度を上昇させて硫化水素の溶解度を低下させることによって溶液から硫化水素ガスを発生させる。除害処理では、このようにして分離した硫化水素ガスを捕集して除害する。
【００５８】
より具体的には、洗浄塔において反応液中に残留した未反応の硫化水素ガスを除害ファンにて吸引して回収し、回収した硫化水素ガスを、アルカリ溶液である水酸化ナトリウム溶液に吸収させる反応により無害化し、随伴する空気を大気放出する。除害処理工程Ｓ１６における除害処理では、例えば以下の反応式に示す反応により硫化水素ガスを除害している。このような除害処理は、例えばスクラバーと呼ばれる排ガス処理設備を用いて行うことができる。
Ｈ２Ｓ＋２ＮａＯＨ→２Ｈ２Ｏ＋Ｎａ２Ｓ
Ｈ２Ｓ＋ＮａＯＨ→Ｈ２Ｏ＋ＮａＨＳ
【００５９】
そして、このような除害処理により、除害排液として、硫化水素ガスを水酸化ナトリウム溶液に吸収させて生成した溶液（洗浄溶液）が排出される。したがって、この除害処理により排出される除害排液は、除害のために使用した水酸化ナトリウム溶液に基づくアルカリ性の溶液である。
【００６０】
＜２−２．スカンジウム回収処理＞
スカンジウムの回収方法では、上述したニッケル酸化鉱石の湿式製錬工程Ｓ１を経て得られた硫化後液を、スカンジウム回収処理の対象溶液として適用することができる。以下では、スカンジウム回収処理の対象溶液として、スカンジウムを含有する酸性溶液である硫化後液を用いてスカンジウムを回収する工程について、順に説明する。
【００６１】
［イオン交換処理工程］
イオン交換処理工程Ｓ２は、硫化後液に対してイオン交換樹脂を用いたイオン交換処理を施すことによってスカンジウム溶離液を得る工程である。
【００６２】
ここで、スカンジウムを含有する酸性溶液である硫化後液には、スカンジウムのほかに、例えば上述したニッケル回収工程Ｓ１５での硫化処理で硫化されずに溶液中に残留したアルミニウムやクロム、その他の不純物が含まれている。このことから、硫化後液からスカンジウムを回収するにあたり、予め、その硫化後液中に含まれる不純物を除去してスカンジウム（Ｓｃ）を濃縮し、スカンジウム溶離液を生成させることが好ましい。
【００６３】
イオン交換処理工程Ｓ２では、例えばキレート樹脂をイオン交換樹脂として使用したイオン交換処理による方法であり、硫化後液中に含まれるアルミニウム等の不純物を分離して除去し、スカンジウムを濃縮させたスカンジウム含有溶液（スカンジウム溶離液）を得ることができる。具体的に、イオン交換処理工程Ｓ２としては、例えば、硫化後液をキレート樹脂に接触させてスカンジウムを吸着させる吸着工程と、スカンジウムを吸着したキレート樹脂に所定の規定度の硫酸を接触させてアルミニウムを除去するアルミニウム除去工程と、キレート樹脂に所定の規定度の硫酸を接触させてスカンジウム溶離液を得るスカンジウム溶離工程と、キレート樹脂に所定の規定度の硫酸を接触させてキレート樹脂に吸着したクロムを除去するクロム除去工程と、を有するものを例示できる。
【００６４】
イオン交換処理に用いるキレート樹脂の種類としては、特に限定されない。例えばイミノジ酢酸を官能基とする樹脂を用いることができ、このキレート樹脂によれば、スカンジウムの吸着選択性を高めることができる。
【００６５】
このように、硫化後液に対してイオン交換処理を施すことによって、硫化後液に含まれる不純物を除去することができ、スカンジウムを濃縮させたスカンジウム溶離液を得ることができる。
【００６６】
［脱鉄工程］
脱鉄工程Ｓ３は、スカンジウムを含有する酸性溶液にアルカリ溶液を添加して脱鉄処理を施すことによって鉄を水酸化物として分離除去する工程である。スカンジウムを含有する酸性溶液としては、上述したイオン交換処理工程Ｓ２におけるイオン交換処理を経て得られたスカンジウム溶離液を用いることができる。
【００６７】
ここで、ニッケル酸化鉱石の湿式製錬工程Ｓ１を経て得られたスカンジウムを含有する溶液（硫化後液）中に含まれる鉄は、その溶液の電位から、２価のイオンの形態で存在していると考えられる。すなわち、溶液中に鉄イオン（Ｆｅ２＋）が溶解している。
【００６８】
このような溶液中の鉄を分離除去するにあたっては、塩素ガスや酸素、空気等の酸化剤を添加するとともに、アルカリ溶液である水酸化ナトリウム溶液を中和剤として添加し、２価の鉄イオンを水酸化物の形態で中和澱物として固定化する。そして、この中和処理により得られたスラリーを固液分離することで、スカンジウムを鉄から有効に分離することができる。なお、具体的には、以下の反応が生じる。
Ｆｅ２＋→Ｆｅ３＋＋ｅ−
Ｆｅ３＋＋３ＮａＯＨ→Ｆｅ（ＯＨ）３＋３Ｎａ＋
【００６９】
本実施の形態に係るスカンジウムの回収方法においては、図１に示すように、スカンジウムを含有する酸性溶液（スカンジウム溶離液）から中和により鉄を除去するために添加するアルカリ溶液の少なくとも一部又は全部として、ニッケル酸化鉱石の湿式製錬における硫化処理後に残留した硫化水素ガスをアルカリ溶液に吸収させて除害した除害排液を用いることを特徴としている。この除害排液は、硫化水素ガスをアルカリ溶液である水酸化ナトリウム溶液に吸収させて生成した溶液であり、すなわち、水酸化ナトリウム溶液に基づくアルカリ性の溶液である。
【００７０】
このように、湿式製錬工程Ｓ１における除害処理工程Ｓ１６を経て得られる、硫化水素ガスをアルカリ溶液に吸収させて除害した除害排液を再利用して、スカンジウム溶離液中の鉄を水酸化鉄として固定するためのアルカリ溶液の少なくとも一部に用いることで、従来の処理にて使用していた中和剤（新規な水酸化ナトリウム溶液）の使用量を減らすことができ、処理コストを有効に低減することができる。また、新規の水酸化物ナトリウム溶液の使用量が減少することから、排水量が増加することもない。
【００７１】
また、上述のように、除害排液は硫化水素ガスをアルカリ溶液である水酸化ナトリウム溶液に吸収させる処理を経て排出された溶液であって、水酸化ナトリウム溶液に基づくアルカリ性の溶液であることから、脱鉄処理のためのアルカリ溶液として用いることで、スカンジウム溶離液中に含まれる２価鉄イオンを水酸化物として効果的に分離除去できる。
【００７２】
また、除害排液は、湿式製錬工程Ｓ１における除害処理工程Ｓ１６における除害塔内で処理されて得られた溶液であることから、除害塔内での循環や撹拌により、アルカリ濃度は均一化されている。したがって、このようなアルカリ濃度が均一な除害排液を再利用することで、中和反応の速度低下等に起因する不純物である鉄の除去不良等の発生を抑制することができ、安定的に処理することができる。
【００７３】
さて、脱鉄工程Ｓ３における脱鉄処理においては、鉄の沈殿と共にスカンジウムが沈殿物化（共沈）してしまうことがあり、このことはスカンジウム回収率の低下をもたらすため、スカンジウムの鉄との共沈を防ぐことが好ましい。スカンジウムの沈殿を抑制して鉄のみを選択的に沈殿物化させるためには、スカンジウムを含有する酸性溶液（スカンジウム溶離液）にアルカリ溶液を添加したときのｐＨ範囲を適切に制御することが有効となる。具体的には、アルカリ溶液を添加することで、スカンジウム溶離液のｐＨを３．５〜４．５の範囲、好ましくは３．８〜４．２の範囲に維持することで、スカンジウムの共沈を抑制しながら、例えば９５質量％以上の除去率で鉄を分離除去することができる。
【００７４】
ｐＨが４．５を超えると、溶液中では局所的にはｐＨがさらに上昇し、スカンジウムまでもが共沈し始め、その結果としてスカンジウムの回収ロスが増加する。一方で、中和が不完全となりｐＨが３．５未満の状態では、鉄の除去率が不十分となり、高純度のスカンジウムが得られなくなる可能性がある。
【００７５】
このように、脱鉄処理にアルカリ溶液添加後のスカンジウム溶離液のｐＨを適切な範囲に制御するにあたっては、添加するアルカリ溶液のｐＨを制御することが重要となる。
【００７６】
したがって、本実施の形態においては、除害排液を少なくとも一部又は全部とするアルカリ溶液（脱鉄処理に用いるアルカリ溶液）として、ｐＨを１３．０以上１４．０以下の範囲に調整したものを用いることを特徴としている。このように、除害排液を含むアルカリ溶液のｐＨを１３．０以上１４．０以下に調整して用いることで、適切にかつ安定的にスカンジウム溶離液のｐＨ調整操作を行うことができ、鉄の十分に除去することが可能になるとともに、スカンジウムの共沈を抑制して回収ロスを低減することができる。
【００７７】
［中和工程］
中和工程Ｓ４は、脱鉄工程Ｓ３における処理を経て鉄が分離除去された脱鉄後液に対して中和処理を施すことによって水酸化スカンジウムを得る工程である。中和工程Ｓ４では、水酸化スカンジウムを生成させたのち、それを硫酸等の鉱酸に溶解させてスカンジウム溶解液を得る。
【００７８】
具体的に、中和工程Ｓ４においては、例えば、炭酸カルシウム、消石灰、水酸化ナトリウム等の中和剤を使用し、脱鉄後液に添加して中和処理を施す。なお、カルシウム分を含む中和剤であると、石膏（硫酸カルシウム）が生成してスカンジウムに混在する可能性があるため、水酸化ナトリウム等の固形物を生成しない種類であるものが好ましい。
【００７９】
また、中和処理におけるｐＨ条件としては、中和剤を添加することによって６〜９の範囲に調整されることが好ましい。ｐＨが６未満であると、中和が不十分となってスカンジウムを十分に回収できない可能性がある。一方で、ｐＨが９を超えると、中和剤の使用量が増加してコスト増となる点で好ましくない。
【００８０】
このようにして硫化後液中のスカンジウムを水酸化物（水酸化スカンジウム）の沈殿物とし、得られたスラリーを固液分離する。
【００８１】
その後、固液分離して回収した水酸化スカンジウムの沈殿物を、硫酸や塩酸等の鉱酸で溶解することによって、スカンジウムを濃縮させて溶液を得る。
【００８２】
［溶媒抽出工程］
溶媒抽出工程Ｓ５は、中和工程Ｓ４を経て得られたスカンジウムを濃縮させた溶液であるスカンジウム溶解液を溶媒抽出処理に付し、抽出剤に接触させて、スカンジウムを含有する抽残液を得る工程である。
【００８３】
溶媒抽出工程Ｓ５における態様としては、特に限定されないが、スカンジウム溶解液と有機溶媒である抽出剤とを混合して、不純物と僅かなスカンジウムを抽出した抽出後有機溶媒とスカンジウムを残した抽残液とに分離する抽出工程と、抽出後有機溶媒に硫酸溶液を混合して抽出後有機溶媒に抽出された僅かなスカンジウムを水相に分離させて洗浄後液を得るスクラビング工程と、洗浄後有機溶媒に逆抽出剤を添加して洗浄後有機溶媒から不純物を逆抽出する逆抽出工程と、を有する溶媒抽出処理を行うことが好ましい。
【００８４】
抽出処理においては、抽出剤を含む有機溶媒中に不純物を選択的に抽出し、不純物を含有する有機溶媒と抽残液とを得る。抽出剤としては、特に限定されないが、アミン系の抽出剤を用いることが好ましい。例えば、スカンジウムとの選択性が低く、また抽出時に中和剤が不要である等の特徴を有する、例えば、１級アミンであるＰｒｉｍｅｎｅＪＭ−Ｔ、２級アミンであるＬＡ−１、３級アミンであるＴＮＯＡ（Ｔｒｉ−ｎ−ｏｃｔｙｌａｍｉｎｅ）、ＴＩＯＡ（Ｔｒｉ−ｉ−ｏｃｔｙｌａｍｉｎｅ）等の商品名で知られるアミン系抽出剤を用いることが好ましい。このようなアミン系抽出剤を用いて溶媒抽出処理を行うことで、効率的に且つ効果的に不純物を抽出してスカンジウムと分離することができる。
【００８５】
また、逆抽出処理においては、抽出処理を経て不純物を抽出した有機溶媒から、不純物を逆抽出する。具体的には、抽出剤を含む有機溶媒に逆抽出溶液（逆抽出始液）を添加して混合することによって、抽出処理とは逆の反応を生じさせて不純物を逆抽出し、不純物を含む逆抽出後液を得る。なお、逆抽出溶液としては、炭酸ナトリウム、炭酸カリウム等の炭酸塩を含有する溶液を用いることが好ましい。
【００８６】
［スカンジウム回収工程］
スカンジウム回収工程Ｓ６は、溶媒抽出工程Ｓ５における抽出処理にて得られた抽残液、及び、スクラビング処理を行った場合にはそのスクラビング後の洗浄液から、スカンジウムを回収する工程である。
【００８７】
スカンジウム回収方法としては、特に限定されず公知の方法を用いることができる。例えば、スカンジウムを含有する抽残液にアルカリを添加して中和して水酸化スカンジウムの沈殿物として回収する方法や、抽残液にシュウ酸を添加してシュウ酸塩の沈殿物として回収する方法（シュウ酸塩化処理）を用いることができる。その中でも、シュウ酸塩化処理を用いた方法によれば、より一層効果的に不純物を分離することができ好ましい。
【００８８】
シュウ酸塩化処理を用いた回収方法では、抽残液にシュウ酸を加えることでシュウ酸スカンジウムの沈殿物を生成させ、その後、シュウ酸スカンジウムを乾燥し、焙焼することによって酸化スカンジウムとして回収する。このシュウ酸塩化処理では、シュウ酸溶液を収容した反応槽に抽残液を添加してシュウ酸スカンジウムの沈殿物を生成させてもよい。
【００８９】
焙焼処理は、シュウ酸塩化処理により得られたシュウ酸スカンジウムの沈殿物を水で洗浄し、乾燥させた後に、焙焼する処理である。この焙焼処理を経ることで、スカンジウムを極めて高純度な酸化スカンジウムとして回収することができる。焙焼処理条件は、特に限定されないが、例えば管状炉に入れて約９００℃で２時間程度加熱すればよい。
【実施例】
【００９０】
以下、本発明の実施例を示してより具体的に説明するが、本発明は以下の実施例に何ら限定されるものではない。
【００９１】
［実施例１］
実施例１では、図１に示した工程図に基づくスカンジウムの回収方法を実行した。
【００９２】
（湿式製錬処理）
ニッケル酸化鉱石の湿式製錬工程Ｓ１として、以下の各工程を実行した。すなわち、先ず、ニッケル酸化鉱石を破砕して得られた鉱石スラリーをオートクレーブに装入し、２５０℃〜２７０℃程度の高温下で硫酸を添加し、ニッケル、コバルト、及びスカンジウムを酸浸出するＨＬＡＰ法による浸出処理を行った（浸出工程Ｓ１１）。次に、浸出処理により得られた浸出スラリーを固液分離装置に供し、ニッケル、コバルト、及びスカンジウムを含有する浸出液と浸出残渣とに分離した（固液分離工程Ｓ１２）。
【００９３】
次に、得られた浸出液にアルカリを添加してｐＨを調整して鉄やアルミニウム等の不純物の大部分を分離し、固液分離して中和後液を得た（中和工程Ｓ１３）。
【００９４】
次に、得られた中和後液に硫化剤として硫化水素ガスを吹き込んで硫化反応を生じさせ、溶液中に含まれる亜鉛を硫化物の形態として分離した（脱亜鉛工程Ｓ１４）。次いで、脱亜鉛処理後の溶液にさらに硫化水素ガスを吹き込んで硫化反応を生じさせ、溶液中にニッケルやコバルトを硫化物の形態として回収した（ニッケル回収工程Ｓ１５）。一方、ニッケル回収工程では、ニッケル等が分離された溶液であって、スカンジウムを含有する酸性溶液である硫化後液が得られた。
【００９５】
ここで、湿式製錬工程Ｓ１では、除害処理工程Ｓ１６として、脱亜鉛工程Ｓ１４及びニッケル回収工程Ｓ１５における硫化処理後に残留した硫化水素ガスを、除害塔にて水酸化ナトリウム溶液に吸収させて除害する処理を行った。この除害処理により、硫化水素ガスを吸収させた水酸化ナトリウム溶液に基づくアルカリ性の除害排液が生じた。
【００９６】
（スカンジウム回収処理）
湿式製錬工程Ｓ１を経て得られた、スカンジウムを含有する酸性溶液である硫化後液を用いてスカンジウムを回収するために、以下の各工程を実行した。すなわち、先ず、硫化後液を、キレート樹脂をイオン交換樹脂として用いたイオン交換処理に付した（イオン交換処理工程Ｓ２）。具体的には、キレート樹脂に硫化後液を接触させることによってスカンジウムを吸着させ、それ以外の不純物成分と分離した。続いて、スカンジウムを吸着させたキレート樹脂に硫酸溶液を接触させることでスカンジウムを溶離し、スカンジウム溶離液を回収した。なお、キレート樹脂には、スカンジウムと共に鉄やアルミニウム、クロム等の不純物の一部も吸着していたため、硫酸溶液の濃度を調整することでスカンジウムのみを選択的に溶離させた。
【００９７】
次に、回収したスカンジウム溶離液にアルカリ溶液を添加することによって、スカンジウム溶離液中に含まれる鉄を水酸化鉄の沈殿物として除去する脱鉄処理を行った（脱鉄工程Ｓ３）。このとき、スカンジウム溶離液に添加するアルカリ溶液として、湿式製錬工程Ｓ１における除害処理工程Ｓ１６にて生じた除害排液を用いた。
【００９８】
ここで、下記表１に、脱鉄処理の始液であるスカンジウム溶離液の組成を示す。このスカンジウム溶離液に、エアーを吹き込みながら、硫化水素ガスを水酸化ナトリウム溶液で除害処理して得られた除害排液を、水酸化ナトリウム濃度換算で１．０Ｎ（ｐＨ１４．０）の濃度に調整した溶液として、添加した。なお、下記表２は、水酸化ナトリウム溶液の濃度とそのときの溶液のｐＨの対応表である。
【００９９】
【表１】
2019143196.tif 000003
【０１００】
【表２】
2019143196.tif 000004
【０１０１】
そして、スターラーにて撹拌しながら反応温度を３０℃〜４０℃とし、反応中のｐＨが４．０〜４．５の範囲となるように維持しつつ１２０分間反応させ、脱鉄処理を行った。
【０１０２】
このような脱鉄処理の結果、スカンジウム溶離液に含まれていた鉄の９５％を超える量を分離除去することができた（鉄除去率：＞９５％）。一方で、中和に伴うスカンジウムのロスは１３％に抑制することができた（スカンジウム除去率（共沈率）：１３％）。
【０１０３】
ここで、鉄除去率（％）、スカンジウム除去率（％）は、それぞれ以下のように定義される。なお、脱鉄後液とは、脱鉄処理後に鉄を分離除去して得られた溶液をいう。
鉄除去率（％）＝（スカンジウム溶離液中の鉄量−脱鉄後液中の鉄量）／スカンジウム溶離液中の鉄量×１００
スカンジウム除去率（共沈率）（％）＝（スカンジウム溶離液中のスカンジウム量−脱鉄後液中のスカンジウム量）／スカンジウム溶離液中のスカンジウム量×１００
【０１０４】
また、脱鉄処理後のスラリーに対する濾過処理の時間は、従来処理（比較例１）と比べて１．４倍に増加したものの、除害排液を再利用したとこにより、発生する排水量が減少した。また、従来処理に比べて、新規に必要な水酸化ナトリウム溶液の添加量を有効に低減させることができた。
【０１０５】
なお、脱鉄工程Ｓ３における脱鉄処理の後、得られた脱鉄後液に中和処理を施すことで水酸化スカンジウムの沈殿物を生成させ、その後、その水酸化スカンジウムの沈殿物を硫酸により溶解してスカンジウム溶解液を得た（中和工程Ｓ４）。次いで、スカンジウム溶解液を溶媒抽出処理に付して不純物を分離した抽残液を得た（溶媒抽出工程Ｓ５）。そして、スカンジウムを含有する抽残液にシュウ酸を添加してシュウ酸スカンジウムを生成させ、得られたシュウ酸スカンジウムを管状炉に入れて焙焼することによって、高純度な酸化スカンジウムを得た（スカンジウム回収工程）。
【０１０６】
［実施例２］
実施例２では、脱鉄工程Ｓ３での脱鉄処理において、除害排液を、水酸化ナトリウム濃度換算で０．５Ｎ（ｐＨ１３．０〜１４．０の範囲）の濃度に調整した溶液とし、これをスカンジウム溶離液に添加して処理したこと以外は、実施例１と同様に処理した。
【０１０７】
［実施例３］
実施例３では、脱鉄工程Ｓ３での脱鉄処理において、除害排液を、水酸化ナトリウム濃度換算で０．１Ｎ（ｐＨ１３．０）の濃度に調整した溶液とし、これをスカンジウム溶離液に添加したこと以外は、実施例１と同様に処理した。
【０１０８】
［比較例１］
比較例１では、従来処理と同様に、脱鉄工程での脱鉄処理においてアルカリ溶液として新規の水酸化ナトリウム溶液のみを添加した。具体的には、４Ｎの濃度に調整した新規の水酸化ナトリウム溶液を用い、これをスカンジウム溶離液に添加した。なお、このこと以外は、実施例１と同様に処理した。
【０１０９】
このような比較例１での脱鉄処理の結果、スカンジウム溶離液に含まれていた鉄の９５％を超える量を分離除去することができ、スカンジウムのロスも１５％であった。しかしながら、新規の水酸化ナトリウム溶液を用いたため、処理コストが非常に高くなる結果となった。
【０１１０】
［比較例２］
比較例２では、８Ｎの濃度に調整した新規の水酸化ナトリウム溶液を用い、これをスカンジウム溶離液に添加したこと以外は、比較例１と同様に処理した。
【０１１１】
このような比較例２での脱鉄処理の結果、スカンジウム溶離液に含まれていた鉄の９５％を超える量を分離除去することができたものの、スカンジウムのロスは３０％にもなり、ロスが多くなった。また、比較例２でも当然に、新規の水酸化ナトリウム溶液を用いたため、処理コストが非常に高くなる結果となった。
【０１１２】
［比較例３］
比較例３では、脱鉄工程Ｓ３での脱鉄処理において、除害排液を、水酸化ナトリウム濃度換算で０．０５Ｎ（ｐＨ１２．０〜１３．０の範囲）の濃度に調整した溶液とし、これをスカンジウム溶離液に添加して処理したこと以外は、実施例１と同様に処理した。
【０１１３】
このような比較例３での脱鉄処理の結果、鉄除去率は８５％程度と低く、スカンジウ溶離液から鉄を十分に除去することができなかった。また、脱鉄処理後のスラリーに対する濾過時間が、比較例１よりも１０倍もかかるなど濾過性が低下した。
【０１１４】
［比較例４］
比較例４では、脱鉄工程Ｓ３での脱鉄処理において、除害排液を、水酸化ナトリウム濃度換算で０．０１Ｎ（ｐＨ１２．０）の濃度に調整した溶液とし、これをスカンジウム溶離液に添加して処理したこと以外は、実施例１と同様に処理した。
【０１１５】
このような比較例４での脱鉄処理の結果、鉄除去率は８５％程度と低く、スカンジウ溶離液から鉄を十分に除去することができなかった。また、脱鉄処理後のスラリーに対する濾過時間が、比較例１よりも５１倍もかかるなど濾過性が著しく低下した。
【０１１６】
下記表３に、実施例１〜３、比較例１〜４における脱鉄処理の処理条件と処理結果をまとめて示す。なお、表中の濾過時間の評価は、従来処理（比較例１）により得られた脱鉄処理後のスラリーに対する濾過処理時間との相対評価であり、その従来処理の濾過時間を「１」としたときの相対値である。
【０１１７】
【表３】
2019143196.tif 000005
【図１】
2019143196.tif 000006